КАТАЛИЧЕСКАЯ СИСТЕМА ДЛЯ ПОЛУЧЕНИЯ ПОЛИПРОПИЛЕНОВЫХ СОПОЛИМЕРОВ

1. Каталитическая система, включающая
(a) прокаталитическую композицию, содержащую
(i) соединение переходного металла 4-6 группы Периодической таблицы (IUPAC, Номенклатура неорганической химии, 1989),
2
(ii) MgClи
(iii) собственный донор, в которой упомянутый собственный донор содержит диалкилфталат, и
(b) внешний донор, представляющий собой диизопропилдиэтоксисилан (DIPDES)
2. Каталитическая система по п.1, в которой каталитическая система не содержит
(a) внешних доноров формулы (V)
3
2
R'R"Si(OCH), (V)
в которой
R' и R" представляют собой одинаковые или разные углеводородные остатки, и/или
(b) внешних доноров формулы (VI)
2
3
3
R"'Si(OCHCH), (VI)
в которой
R''' представляет собой углеводородный остаток.
3. Каталитическая система по п.1, в которой диизопропилдиэтоксисилан (DIPDES) является только внешним донором в каталитической системе.
4. Каталитическая система по п.1, в которой упомянутую прокаталитическую композицию получают объединением
(i) упомянутого соединения переходного металла 4-6 группы Периодической таблицы (IUPAC, Номенклатура неорганической химии, 1989),
2
(ii) MgCl,
(iii) этанола и
(iv) диалкилфталата формулы (I)
1
2
5
8
в которой R' и R' независимо представляют собой, по меньшей мере, C-алкил, предпочтительно С-алкил,
отличающаяся тем, что реакцию переэтерификации между этанолом и упомянутым диалкилфталатом формулы (I) проводят при температуре от 130 до 150°С.
1
2
5. Каталитическая система по п.4, в которой R' и R' в формуле (I) являются одинаковыми.
6. Каталитическая система по п.1, в которой соединение переходного металла представляет собой соединение титана, предпочтительно галогенид титана.
н-
7. Каталитическая система по п.4, в которой диалкилфталат формулы (I), используемый для переэтерификации, представляет собой диалкилфталат формулы (I).
н-
н-
1
2
8
10
8. Каталитическая система по п.4, в которой диалкилфталат формулы (I), используемый для переэтерификации, представляет собой диалкилфталат формулы (I), в которой R' и R' являются одинаковыми и представляют собой С-С-алкил.
9. Каталитическая система по п.4, в которой диалкилфталат формулы (I), используемый для переэтерификации, представляет собой диоктилфталат типа диизооктилфталата или диэтилгексилфталата.
10. Каталитическая система по п.4, в которой, по меньшей мере, 80 мол.% диалкилфталата формулы (I) подвергается переэтерификации до диалкилфталата формулы (II).
11. Каталитическая система по п.1, в которой прокаталитическую композицию получают
2
4
(a) контактированием полученного распылительной кристаллизацией или отвержденного аддукта формулы MgCl·nEtOH, в которой n равно 1-6, с TiCl с образованием титанизированного носителя;
(b) добавлением к упомянутому титанизированному носителю диалкилфталата формулы (I) по любому из пп.4, 5 и 7-9 с образованием первого продукта;
(c) нагреванием упомянутого первого продукта до температуры от 130 до 150°C с тем, чтобы упомянутый этанол подвергался переэтерификации с упомянутыми сложноэфирными группами диалкилфталата формулы (I) до диэтилфталата, и
(d) извлечением упомянутого продукта переэтерификации в виде прокаталитической композиции.
1
2
2
7
3
12. Каталитическая система по п.11, в которой диалкилфталат формулы (I) с R' и R', представляющими собой -(СН)СН, подвергают переэтерификации до диэтилфталата.
13. Каталитическая система по п.1, в которой прокаталитическая композиция содержит не более 2,5 вес.% переходного металла, предпочтительно титана.
14. Каталитическая система по п.1, в которой молярное отношение собственный донор/Mg в прокаталитической композиции составляет от 0,03 до 0,08 и/или содержание донора в прокаталитической композиции составляет от 4 до 15 вес.%.
15. Каталитическая система по п.1, в которой система содержит металлорганический сокатализатор.
16. Каталитическая система по п.1, в которой каталитическая система подходит для получения пропиленового сополимера.
17. Каталитическая система по п.1, в которой каталитическая система подходит для получения пропиленового сополимера,
(a) содержащего мономерные единицы пропилена и в качестве сомономера, по меньшей мере, один другой α-олефин, и
(b) весовое отношение сомономера к сумме мономеров, присутствующих в упомянутом полипропиленовом сополимере (сомономер/(сомономер + пропилен)) составляет, по меньшей мере, 2,0 вес.%.
18. Способ получения каталитической системы по пп.1-17, в котором на первой стадии получают прокатализатор и затем на второй стадии добавляют внешний донор и необязательно сокатализатор.
19. Способ по п.18, в котором прокатализатор получают по любому из пп.4-12.
20. Применение каталитической системы по пп.1-14 для получения полипропилена, предпочтительно пропиленового сополимера.
21. Применение каталитической системы по любому из пп.1-17 для получения пропиленового сополимера по любому из пп.22-25.
22. Пропиленовый сополимер, отличающийся тем, что пропиленовый сополимер
(a) содержит мономерные единицы пропилена и в качестве сомономера, по меньшей мере, один другой α-олефин и
(b) весовое отношение сомономера к сумме мономеров, присутствующих в упомянутом полипропиленовом сополимере (сомономер/(сомономер + пропилен)), составляет, по меньшей мере, 2,0 вес.%,
(c) упомянутый пропиленовый сополимер содержит фракцию с толщиной ламелл более 9,0 нм,
(d) упомянутая фракция с толщиной ламелл более 9,0 нм имеет более высокую энтальпию плавления [Дж/г], чем каждая из фракций с толщиной ламелл ниже 9,0 нм, и
(e) упомянутые фракции определяют методом постадийной изотермической сегрегации (SIST).
23. Пропиленовый сополимер, отличающийся тем, что пропиленовый сополимер
(a) содержит мономерные единицы пропилена и в качестве сомономера, по меньшей мере, один другой α-олефин и
(b) весовое отношение сомономера к сумме мономеров, присутствующих в упомянутом полипропиленовом сополимере (сомономер/(сомономер + пропилен)), составляет, по меньшей мере, 2,0 вес.%,
(c) кривая элюционного фракционирования при повышении температуры (TREF) упомянутого пропиленового сополимера содержит, по меньшей мере, два локальных максимума,
(d) кривая элюционного фракционирования при повышении температуры (TREF) упомянутого пропиленового сополимера содержит, по меньшей мере, два локальных максимума:
(i) один абсолютный максимум выше 100°C и
(ii) один относительный максимум между 50 и 80°C.
24. Пропиленовый сополимер, отличающийся тем, что пропиленовый сополимер
(a) содержит мономерные единицы пропилена и в качестве сомономера, по меньшей мере, один другой α-олефин и
(b) упомянутый пропиленовый сополимер содержит растворимую в ксилоле фракцию (XS) в количестве, по меньшей мере, 2,0 вес.%, и
(c) упомянутый полипропиленовый сополимер отвечает уравнению 2
IV(XS) [дл/г]-0,3085·IV[дл/г] > -0,1143, (2)
в котором
IV(XS) представляет собой характеристическую вязкость растворимой в ксилоле фракции упомянутого полипропиленового сополимера, измеренную согласно международному стандарту DIN ISO 1628/1, и
IV представляет собой характеристическую вязкость полипропиленового сополимера в целом, измеренную согласно международному стандарту DIN ISO 1628/1.
25. Пропиленовый сополимер, отличающийся тем, что пропиленовый сополимер
(a) содержит мономерные единицы пропилена и в качестве сомономера, по меньшей мере, один другой α-олефин и
(b) упомянутый пропиленовый сополимер содержит растворимую в ксилоле фракцию (XS) в количестве, по меньшей мере, 2,0 вес.%, и
(c) упомянутый полипропиленовый сополимер отвечает уравнению 3
IV(XS)[дл/г]+0,0083 MFR [г/10 мин] >0,601, (3)
в котором
IV(XS) представляет собой характеристическую вязкость растворимой в ксилоле фракции упомянутого полипропиленового сополимера, измеренную согласно международному стандарту DIN ISO 1628/1, и
MFR представляет собой скорость течения расплава, измеренную согласно международному стандарту ISO 1133 при 230°C и нагрузке 2,16 кг.